(57)【特許請求の範囲】
【請求項１】
基材と、色素及びこの色素を分散させる溶媒を有する記録液の上記色素を受容保持する無機高分子粒子とこの無機高分子粒子を上記基材の主面上に充填且つ固着させるバインダとを含有し、上層及び下層とからなる色素受容層とを備え、
上記色素受容層の下層は、水に少なくとも上記無機高分子粒子と上記バインダを分散させた塗液を上記基材上に塗布し、乾燥して形成され、
上記色素受容層の上層は、水とイソプロピルアルコールの混合溶媒に少なくとも上記無機高分子粒子と上記バインダを分散させた塗液を上記下層上に塗布し、乾燥して形成され、
上記色素受容層の下層における上記無機高分子粒子同士が接触してできる隙間が、上記色素受容層の上層における上記無機高分子粒子同士が接触してできる隙間より狭く、
上記上層及び下層の色素受容層に含有される上記無機高分子粒子の表面には、上記溶媒に対して親和性を有し、該無機高分子粒子の表面電荷とは対極のイオン基を備え、上記無機高分子粒子に色素が吸着されると、上記無機高分子粒子からイオン解離する水溶性化合物が吸着されている被記録媒体に対して、
上記記録液をライン型プリンタ装置からＰＮＭ制御により吐出して、印画濃度を制御する印刷方法。
【発明の詳細な説明】
【技術分野】
【０００１】
本発明は、色素と、この色素を分散させる溶媒とを有する記録液を液滴の状態で被記録媒体に着弾させることで文字や画像等を記録する印刷方法に関する。
【背景技術】
【０００２】
インク等の記録液が液滴の状態で着弾されることで記録が行われる被記録媒体としては、例えば記録紙、加工紙、プラスチックフィルム、織布等といったものがある。このような被記録媒体は、例えばインク吐出ヘッドよりインクを液滴の状態で吐出させることが可能なインクジェット方式のプリンタ装置等によってインクが着弾されることにより、文字や画像等が記録、すなわち印刷される。このインクジェット方式を用いたプリンタ装置による印刷は、低ランニングコスト、装置の小型化、印刷画像のカラー化が容易という利点がある。
【０００３】
具体的に、被記録媒体には、インクジェット方式を用いたプリンタ装置のインク吐出ヘッドに設けられた微小なインク吐出口、いわゆるノズルより、例えばイエロー、マゼンダ、シアン、ブラック等のように複数の色のインクが液滴の状態で吐出され、様々な色のインク液滴が着弾されることで画像や文字が印刷される。
【０００４】
そして、被記録媒体に印刷を行うインクジェット方式のプリンタ装置としては、インク吐出ヘッドが被記録媒体の搬送方向と略直交する方向に移動しながらインクを被記録媒体に着弾させるシリアル型のプリンタ装置がある。また、被記録媒体の印刷領域の幅と略同じ範囲をインクの吐出範囲とするインク吐出ヘッド、すなわち被記録媒体の幅方向に並設させたノズルを備えるインク吐出ヘッドより被記録媒体の幅方向に一度にインクを吐出、着弾させるラインヘッド型のプリンタ装置がある。
【０００５】
特に、ラインヘッド型のプリンタ装置は、インク吐出ヘッドが固定、若しくは印刷ムラを避けるための僅かな微動できる程度に固定されており、連続的に搬送される被記録媒体にインク吐出ヘッドが被記録媒体の幅方向に一度にインクを吐出、着弾させることで印刷する。このため、このラインヘッド型のプリンタ装置は、シリアル型と異なりインク吐出ヘッドを移動させないものであることから、シリアル型のプリンタ装置に比べて高速印刷、すなわちインク液滴の吐出間隔を短くして印刷を行うことができる。具体的には、１ｍｓｅｃ程度の間に、被記録媒体の略同じ場所に１００μｓｅｃ程度の間隔でインク液滴が着弾し、被記録媒体に文字や画像を印刷する。
【０００６】
このとき、被記録媒体の主面には、微小孔にされたノズルから１液滴当たり数ｐｌ程度のインク液滴が着弾することから、着弾したインク液滴が乾燥する前に、換言すると着弾したインクが被記録媒体に完全に浸透する前に、次のインク液滴が重畳して着弾することになる。
【０００７】
被記録媒体におけるインク液滴の浸透は、一般に数１に示すＬｕｃａｓ−Ｗａｓｈｂｕｒｎの式で説明される。
【０００８】
ｌ＝（ｄｔγｃｏｓθ／４η）１／２  ・・・（数１）
（但し、ｌはインクの浸透距離、ｄはインクを引き込む毛細管径、γはインクの表面張力、ηはインクの粘度、θは被記録媒体にインクが着弾したときの接触角、ｔはインクが浸透する時間を示している。）
この式において、インクの物性が一定で着弾面の表面粗度の変化が無視できるならば、被記録媒体の主面上におけるインク液滴の濡れ性が支配的となり、着弾したインク液滴により形成されるインクドット（画素）の滲み若しくは拡散の程度によりインクドットのサイズが左右される。
【０００９】
上述した高速印刷が可能なラインヘッド型のプリンタ装置では、例えば高解像力を謳う市販の高品位印画紙に対して高速印刷を行う、具体的には最大発数８液滴程度で１ドット形成する印刷を行った場合、インクドットのサイズは１液滴によって形成されるインクドットサイズの２．５倍程度の大きさになる。そして、この場合、インク液滴の体積や、着弾発数、画素密度（記録解像度）等にも依存するが、所定の範囲を塗り潰すようなベタ印刷を最大発数で行うと、反射濃度が０．８以下程度の淡色部等ではインクドット間に隙間が生じ、粒状性のある画質、いわゆるざらつきのある画質になってしまう。
【００１０】
また、被記録媒体に対するインク吐出ヘッドの位置精度や、ノズルから吐出されたインク液滴の吐出方向のズレ、又はゴミ等によるノズルの目詰まり等により、被記録媒体の搬送方向にスジ状の未塗布部、いわゆる白スジが生じて画質が劣化することがある。
【００１１】
さらに、印刷時間が短いと、被記録媒体に着弾したインクの浸透が、次のインク液滴が着弾するまでに間に合わずに、着弾点よりインクが溢れて滲みが生じ、画像品位を損なう虞もある。
【００１２】
以上のことから、従来では、例えば高品位印画紙等といった市販されている被記録媒体に対し、ラインヘッド型のプリンタ装置等で高速印刷を行った場合、インクの素早い吸収による乾燥の迅速化と画像の高品位化とを両立、換言すると印画時間の短縮と写真画質の実現とを両立させることは困難となっている。
【００１３】
このような不具合を解決するには、例えば画像のざらつき感を抑えるために、インク液滴を重畳させたときに形成されるインクドットの大きさと、１つのインク液滴により形成されるインクドットの大きさとを略同じにでき、且つ素早いインクの浸透を実現するような被記録媒体が必要である。
【００１４】
また、写真画質を実現させるためには主面が光沢性のある被記録媒体が有効であるが、一般的に光沢性のある被記録媒体はインクの色素を定着させる層を高密度にして光沢を持たせるため、インクの浸透性が悪くなる。このため、被記録媒体においては、写真画質を実現させるための層及びインクの浸透性が高められた層を積層形成させた複数層構造、具体的にはインク液滴が着弾される最上層は表面に光沢があり写真画質を可能にし、下層は着弾したインクを速やかに浸透させるような構造にさせることが効果的である。
【００１５】
しかしながら、インクドットの大きさを制御しつつ、このような構造を実現することは困難であるのが現状である。
【００１６】
例えば特許文献１〜特許文献３等には、上述した不具合を改善させるために着弾したインク液滴を滲ませてインクドットを大きくさせることが提案されている。
【００１７】
具体的には、インクに対する親和性の異なる層を組み合わせたものであり、下層の親和性を上層より小さく、すなわち下層のインク浸透性が小さくされた多層構造の被記録媒体が提案されている。
【００１８】
しかしながら、これらの文献掲載の発明では、下層に対するインクの浸透を遅くすることで、インクが上層内へ拡散して行くことを促進させる仕組みであり、インクの着弾位置を基点にしてインクが拡散することから、インクドットの拡大しか望めず、インク液滴を重畳したときにインクドットが必要以上に大きくならないように制御することは困難である。
【００１９】
【特許文献１】特許第１７５０４６６号公報
【特許文献２】特許第２０５５６６３号公報
【特許文献３】特開平０８−１１２９６５号公報
【発明の開示】
【発明が解決しようとする課題】
【００２０】
本発明は、被記録媒体に着弾した記録液の拡散を制御することが可能であり、且つ記録液の浸透性に優れ、高品位な画像を記録することが可能な印刷方法を提供するものである。
【課題を解決するための手段】
【００２１】
本発明者らは、色素受容層を構成する無機高分子粒子の表面に水溶性化合物を吸着させて改質させ、記録液に対する初期の濡れ性を高め（記録液に対する動的接触角が小さく設定され）、且つさらに着弾された記録液に対しては濡れ性を極端に低下させる色素受容層を設けることによって、上述した不具合が解決されることを見出し、本発明を完成したものである。
【００２２】
すなわち、本発明に係る印刷方法は、基材と、色素及びこの色素を分散させる溶媒を有する記録液の色素を受容保持する無機高分子粒子とこの無機高分子粒子を基材の主面上に充填且つ固着させるバインダとを含有し、上層及び下層とからなる色素受容層とを備え、色素受容層の下層は、水に少なくとも無機高分子粒子とバインダを分散させた塗液を基材上に塗布し、乾燥して形成され、色素受容層の上層は、水とイソプロピルアルコールの混合溶媒に少なくとも無機高分子粒子とバインダを分散させた塗液を下層上に塗布し、乾燥して形成され、色素受容層の下層における無機高分子粒子同士が接触してできる隙間が、色素受容層の上層における無機高分子粒子同士が接触してできる隙間より狭く、上層及び下層の色素受容層に含有される無機高分子粒子の表面には、溶媒に対して親和性を有し、該無機高分子粒子の表面電荷とは対極のイオン基を備え、無機高分子粒子に色素が吸着されると、無機高分子粒子からイオン解離する水溶性化合物が吸着されている被記録媒体に対して、記録液をライン型プリンタ装置からＰＮＭ制御により吐出して、印画濃度を制御する。
【００２３】
本発明によれば、色素受容層を構成する無機高分子粒子の表面に、溶媒に対して親和性を有し、且つ色素が無機高分子粒子に吸着されると、無機高分子粒子からイオン解離し、記録液に対する無機高分子粒子の親和性を低下させる水溶性化合物が吸着されることで、色素受容層では初回に着弾した記録液の拡散を促進し、一方、色素受容層の記録液が拡散した領域では記録液に対する親和性が低下されていることから、この領域に着弾した記録液が拡散することを抑える。また、本発明によれば、上層と下層からなる色素受容層のうち、下層における無機高分子粒子同士が接触してできる隙間が、上層における無機高分子粒子同士が接触してできる隙間より狭くすることによって、下層において、上層より大きな毛細管力を働かせることができ、色素受容層に着弾し、上層を通過して下層にまで達した記録液を下層内に速やかに取り込み、上層表面の記録液を層内に速やかに浸透させることができ、記録液を速やかに乾燥させ、滲みを抑制することができる。
【発明の効果】
【００２４】
本発明によれば、色素受容層に初回に着弾した記録液は拡散が促進され、一方、色素受容層の記録液が拡散した領域では記録液に対する親和性が低下され、この領域に着弾した記録液は拡散が抑制されることから、液滴を重畳させたときに形成される画素の大きさと、１つの液滴により形成される画素の大きさとを略同じにすることができる。すなわち、重畳させる液滴の数に関係なく、画素を略一定な大きさに制御することができ、ざらつき感や白スジが抑えられた高品位な画質を得ることができる。
【００２５】
また、本発明によれば、上層と下層とからなる色素受容層のうち、記録液が着弾される上層に隣接する下層において、無機高分子粒子同士が接触してできる隙間を狭くすることで、下層に上層よりも大きな毛細管力が働き、吸液量を制御したり、上層より接触角を小さくしたりすることで、下層の記録液に対する濡れ性が高められ、記録液を重畳して着弾させたとき、すなわち高速印刷したときに着弾点より記録液が溢れて滲みが生じ、画質が劣化することを防止できる。
【００２６】
これらのことから、本発明によれば、印画時間の短縮と、高品位な画質の印刷とを両立させることができる。
【発明を実施するための最良の形態】
【００２７】
本発明が適用された印刷方法に用いられる被記録媒体について図面を参照にして説明する。図１に示す被記録媒体１は、例えばインクジェット方式のラインヘッド型プリンタ装置（以下、プリンタ装置）１１によって色素を溶媒に分散させた記録液、いわゆるインクが液滴状態で吐出され、このインク液滴が着弾されることで文字や画像等が記録されるものである。すなわち、プリンタ装置１１等によって文字や画像等が印刷される、例えば印画紙、記録紙、写真印画紙、ＯＨＰ（Over-Head Projector）フィルム等である。
【００２８】
先ず、被記録媒体１に印刷を行うプリンタ装置１１について説明する。このプリンタ装置１１は、所定の方向に走行する被記録媒体１に対してインク等を吐出して画像や文字等を印刷するものである。そして、このプリンタ装置１１は、被記録媒体１の印刷幅に合わせて、被記録媒体１の幅方向、すなわち図１中矢印Ｗ方向にインク吐出口（ノズル）が略直線状に並設され、各ノズルより約５０００分の１秒〜１００００分の１秒程度の間隔でインクを吐出する、いわゆる高速吐出が可能なライン型のプリンタ装置である。
【００２９】
プリンタ装置１１は、被記録媒体１に対して画像や文字等を記録するインクを吐出するインクジェットプリンタヘッドカートリッジ（以下、ヘッドカートリッジと記す。）１２と、このヘッドカートリッジ１２を装着するプリンタ本体１３とを備える。
【００３０】
また、このプリンタ装置１１は、ヘッドカートリッジ１２がプリンタ本体１３に対して着脱可能であり、更に、ヘッドカートリッジ１２に対してインクの供給源となり、インクを収容する液体カートリッジであるインクカートリッジ１４が着脱可能となっている。このプリンタ装置１１では、カラー画像の印刷が可能なことから、搭載される色の種類の分だけインクカートリッジ１４を備えている。ここでは、イエロー、マゼンタ、シアン、ブラックと４色のインクを備え、４つのインクカートリッジ１４がヘッドカートリッジ１２に装着されている場合について説明する。そして、これらのインクカートリッジ１４は、内部に収納されているインクが無くなったら消耗品として新しいものと交換可能になっている。
【００３１】
このようなプリンタ装置１１は、被記録媒体１を積層して収納するトレイ１５をプリンタ本体１３の前面底面側に設けられたトレイ装着部１６に装着することにより、トレイ１５に収納されている被記録媒体１をプリンタ本体１３内に給紙できる。トレイ１５は、プリンタ本体１３の前面のトレイ装着部１６に装着されると、プリンタ本体１３の内部に備わる図示しない給排紙機構により被記録媒体１がトレイ１５からプリンタ本体１３の背面側に給紙される。プリンタ本体１３の背面側に送られた被記録媒体１は、プリンタ本体１３の内部に備わる図示しない反転ローラ等により走行方向が反転され、往路の上側をプリンタ本体１３の背面側から前面側に送られる。プリンタ本体１３の背面側から前面側に送られる被記録媒体１は、プリンタ本体１３の前面に設けられた排紙口１７より排紙されるまでに、例えばパーソナルコンピュータ等の情報処理装置等より入力された文字データや画像データ等といった印刷データに応じてヘッドカートリッジ１２に備わるインクインク吐出ヘッド１８から吐出され、印刷データに応じた文字や画像が印刷される。
【００３２】
インクと吐出するインク吐出ヘッド１８は、図２に示すように、ヘッドカートリッジ１２の底面に沿って配設されており、インクカートリッジ１４から供給されるインクを吐出するインク吐出口である後述するノズルが各色毎、記録紙Ｐの幅方向、すなわち図２中矢印Ｗ方向に略ライン状に並設されている。インク吐出ヘッド１８は、インクカートリッジ１４からインクが供給されるインク供給口１９と、このインク供給口１９から供給されたインクを各ノズルへと導くインク流路２０とを有している。インク供給口１９は、インク流路２０の上面中央部に設けられている。インク流路２０は、ノズルにインクが供給されるように記録紙の幅に相当する長さに亘って略直線状を成すように設けられている。また、インク吐出ヘッド１８には、後述するノズルを所定数で一組とするヘッドチップ２１が、色毎に配置されている。
【００３３】
このヘッドチップ２１は、図３に示すように、ベースとなる回路基板２２と、複数のノズル２３ａが形成されたノズルシート２３と、回路基板２２とノズルシート２３との間をノズル２３ａ毎に区画するフィルム２４と、インク流路２０を通して供給されたインクを加圧するインク液室２５と、インク液室２５に供給されたインクを加熱する発熱抵抗体２６とを有し、ノズル２３ａよりインク液滴を吐出する吐出手段である。
【００３４】
回路基板２２は、シリコン等からなる半導体ウェハ上に、ロジックＩＣ（Integrated Circuit）やドライバートランジスタ等からなる制御回路を構成すると共に、インク液室２５の下面部を形成している。
【００３５】
ノズルシート２３は、インク液滴を吐出させるためのノズル２３ａが形成された厚みが１０μｍ〜１５μｍ程度のシート状部材であり、フィルム２４の回路基板２２と反対側の面上に積層されている。ノズル２３ａは、ノズルシート２３に円形状に開口された直径が１０μｍ〜２０μｍ程度の微小孔であり、発熱抵抗体２６と対向するように配置され、微小孔より１０ｐｌ以下程度にされた微小体積のインク液滴を吐出する。なお、ノズルシート２３はインク液室２５の一部を構成する。
【００３６】
フィルム２４は、例えば露光硬化型のドライフィルムレジストからなり、上述したインク流路２０と連通される部分を除いて各ノズル２３ａの周囲を囲むように形成されている。また、このフィルム２４は、回路基板２２とノズルシート２３との間に介在されることによって、インク液室２５の側面部を形成している。
【００３７】
インク液室２５は、上述した回路基板２２、ノズルシート２３及びフィルム２４により囲まれることで、ノズル２３ａ毎にインク流路２０から供給されたインクを加圧する加圧空間を形成している。
【００３８】
発熱抵抗体２６は、インク液室２５に臨む回路基板２２上に配置されると共に、この回路基板２２の制御回路と電気的に接続されている。そして、この発熱抵抗体２６は、回路基板２２に設けられた制御回路等により制御されながら、インク液室２５内のインクを加熱する。
【００３９】
そして、このヘッドチップ２１では、回路基板２２の制御回路が発熱抵抗体２６を制御し、選択された発熱抵抗体２６に対して、例えば１〜３マイクロ秒程度の間だけパルス電流を供給する。これにより、発熱抵抗体２６が急速に加熱される。すると、発熱抵抗体２６と接するインク液室２５内のインクに気泡が発生する。そして、このインク液室２５内において、気泡が膨張しながらインクを加圧し、押し退けられたインクの液滴がノズル２３ａから吐出される。また、インクの液滴が吐出された後は、インク液室２５にインク流路２０を通してインクが供給されることにより、再び吐出前の状態へと戻る。
【００４０】
なお、上述したヘッドチップ２１は、回路基板２２の一主面上にフィルム２４を全面に亘って形成し、フォトリソグラフィ技術を用いてフィルム２４をインク液室２５に対応した形状に成形した後に、この上にノズルシート５２を積層することで形成される。また、上述したヘッドチップ２１は、発熱抵抗体２６によってインクを加熱しながら吐出させる電気熱変換方式を採用しているが、このような方式に限定されず、例えば圧電素子等の電気機械変換素子によってインクを電気機械的に吐出させる電気機械変換方式を採用したものであってもよい。
【００４１】
以上で説明したプリンタ装置によって文字や画像等が印刷される被記録媒体１は、図４に示すように、印刷基材２と、この基材２上に形成された色素受容層３とを有している。なお、この被記録媒体１においては、色素受容層３の主面にインク液滴が着弾され、基材２側は裏面となる。また、以下では、被記録媒体１に対し、色素となる水溶性染料を主成分が水や多価アルコール等からなる溶媒に分散させた水溶性インクを用い、文字や画像を構成する最小単位である画素（インクドット）に連続的に着弾させるインク液滴の数を制御してインクドットのサイズを変調させることで印画濃度をディジタル的に制御させた画像を得ることが可能なＰＮＭ（Pulse Number Modulation）制御により、文字や画像を印刷させる場合について説明する。
【００４２】
基材２は、例えばフィルム状の織布、不織布、プラスチック、金属、及びこれらをのうちの何れか複数種からなる混合体等であり、被記録媒体１の基体となる。具体的に、基材２としては、例えば紙、合成紙、プラスチックフィルム、金属板、金属箔、アルミニウム等の金属等を蒸着したプラスチックフィルム等が挙げられ、これらの中から用途に応じて任意に選択して用いる。なお、ＯＨＰフィルム等の用途には、光透過性であることが必要である。
【００４３】
色素受容層３は、インク液滴が着弾されたときに、インクに含有されている色素を受容保持するフィラー４を有し、このフィラー４が基材２の主面２ａ上にバインダによって略均一に分散されるようにして充填且つ固着された構成になっている。
【００４４】
フィラー４には、例えば水中（純水中）に存在したときに、その表面に電荷が生じる無機高分子粒子等を用いる。この無機高分子粒子としては、例えば粒子状のハイドロタルサイト類化合物、ハイドロタルサイト化合物の焼成体等が挙げられ、これらの何れか一種又は両方を混合して用いる。具体的に、ハイドロタルサイト類化合物としては化学式（１）や、化学式（２）に示される化合物等が挙げられる。
【００４５】
【化１】
0004442280.tif 000002
【００４６】
【化２】
0004442280.tif 000003
【００４７】
フィラー４は、図５（Ａ）に示すように、例えばハイドロタルサイト類化合物等からなる場合、ＡｌＯ６等からなる八面体シート４ａが複数積層された構造になっており、金属イオンの同型置換により各層自体がカチオン性を帯びて水中で正に帯電する。この場合、フィラー４は、図５（Ｂ）に示すように、八面体シート４ａの層間に、例えば硝酸イオンといった無機アニオン等や、カルボキシレートイオンようなアニオン性の有機分子等を好適に取り込むことができ、アニオン交換性層間化合物として作用する。このように、層間に無機アニオンやアニオン性有機分子等を取り込むような作用はインターカレーションと呼ばれ、インクジェット型のプリンタ装置等で印刷するときのインクに用いられる酸性染料や直接染料等のアニオン性を示す染料の吸着に有益であり、層間に染料を吸着した複合体は層間化合物となる。
【００４８】
すなわち、フィラー４としてハイドロタルサイト類化合物を用いた場合、図５（Ｃ）に示すように、インクが色素受容層３に着弾されると、インクに含有される染料が八面体シート４ａの層間に取り込まれ、色素受容層３中に保持され顔料となる。なお、図５においては、染料をＳで示している。
【００４９】
フィラー４としてハイドロタルサイト類化合物の焼成体を用いた場合も、この焼成体が層状構造をとり、水中で正の電荷を帯びることから、ハイドロタルサイト類化合物を同じように作用する。
【００５０】
また、フィラー４としては、上述したハイドロタルサイト類化合物等の他に、例えば層状ケイ酸塩化合物、非層状ケイ酸塩化合物、アルミナ水和物等が挙げられ、これらのうち何れか一種又は複数種を混合して用いることも可能である。なお、以上では、フィラー４が水中で正に帯電する場合を例に挙げたが、例えば水中で負に帯電する無機高分子化合物等を用いることも可能である。この場合、フィラー４に受容される染料には、水中でカチオン性を示す例えば塩基性染料、カチオン染料等を用い、フィラー４に適切に受容されるようにする。
【００５１】
色素受容層３中にフィラー４を分散させるバインダには、例えは水系ポリウレタンエマルジョン樹脂、ポリビニルピロリドン樹脂、ヒドロキシプロピルメチルセルロース樹脂、ポリビニルアルコール樹脂、エチルセルロース樹脂、ゼラチン等が挙げられ、これらのうち何れか一種又は複数種を混合して用いる。
【００５２】
なお、色素受容層３には、例えば従来の被記録媒体の色素受容層で用いられる各種添加剤、具体的には架橋剤、可塑剤、紫外線吸収剤、蛍光増白剤等を添加することも可能である。
【００５３】
以上で説明した色素受容層３は、２μｍ〜４０μｍ程度の厚み、好ましくは４μｍ〜１５μｍ程度の厚みにされている。
【００５４】
このような色素受容層３においては、フィラー４の表面に、水中で示すフィラー４の表面電荷とは対極のイオン性基を有する水溶性化合物が吸着されている。この水溶性化合物は、インクの溶媒に対して親和性を有し、且つインクが色素受容層３に着弾して染料が吸着するとフィラー４の表面からイオン解離する。これにより、色素受容層３では、インクに対する親和性が低下するものである。
【００５５】
この水溶性化合物には、例えば分子量が５００以下の有機酸、この有機酸の塩、この有機酸を構造単位中に有する分子量が２００００以下の高分子等を用いることができる。具体的には、例えば無水マレイン酸、無水マレイン酸塩、無水マレイン酸を構成単位中に有する分子量が２００００以下の高分子等が挙げられ、これらのうち何れか一種又は複数種を混合して用いる。
【００５６】
水溶性化合物として分子量が５００より大きい有機酸や有機酸塩、若しくは分子量が２００００より大きい高分子等を用いた場合、これらの分子量の大きな水溶性化合物が疎水性を示し、疎水的な有機化合物がフィラー４に吸着すると、吸着する有機物の量にもよるがフィラー４の表面が水に濡れ難い状態になり、色素受容層３にインクが浸透されることを妨げる虞がある。したがって、フィラー４の表面には、水溶性化合物として例えば分子量が５００以下の有機酸、この有機酸の塩、この有機酸を構造単位中に有する分子量が２００００以下の高分子を吸着させることが好ましい。
【００５７】
なお、この水溶性化合物は、吸着されるフィラー４の表面電荷とは対極のイオン性基を有し、インク中で染料と同じ極性にイオン解離するが、水中で同じ極性に解離する染料がフィラー４にインターカレーションされることを妨げてはならない。
【００５８】
色素受容層３においては、フィラー４の表面が親水性であることから水に濡れ易く、水を主たる媒体とするインクを速やかに吸収させることの原動力となっている。そして、このフィラー４の表面に、水溶性の高い（親水性の大きな）マレイン酸及び／又はアクリル酸等を構造単位とする水溶性化合物を吸着させることで、フィラー４の表面の水に対する濡れ性をさらに高めることができ、インクの拡散を伴う浸透作用を促進させることができる。この一方で、色素受容層３においては、着弾したインクにさらにインク液滴を重畳してフィラー４に対する色素の吸着が増大すると、再びフィラー４表面の濡れ性が低下してインクが層内で拡散していくことを抑制させる。
【００５９】
すなわち、色素受容層３では、ＰＮＭ制御によりインク液滴を重畳させて着弾させたときに、１発目に着弾させたインク液滴が色素受容層３に拡散することを促進させ、さらに２発目以降、１発目に着弾したインクに重畳させて着弾させたインク液滴の数に関係なく、インクドットの大きさを１発目のインク液滴によるものと略同じにすることができる。
【００６０】
また、色素受容層３においては、上述した水溶性化合物の他に、例えば水中で示すフィラー４の表面電荷とは対極に帯電する固体粒子、及び／又は半極性有機ホウ素化合物等を、フィラー４の表面に吸着する、すなわちフィラーを複合粒子化することで水溶性化合物により得られる作用効果をさらに高めることができる。
【００６１】
具体的に、半極性有機ホウ素化合物としては、例えば化学式（３）に示すジグリセリンボラート、このジグリセリンボラートの誘導体等を挙げることができ、これらを一種若しくは複数種混合して用いる。
【００６２】
【化３】
0004442280.tif 000004
【００６３】
なお、フィラー４の表面に吸着する固体粒子としては、無機物に限定されることはなく、例えば水中で安定して分散する有機物からなる微粒子でもよく、具体的にはバインダ用途に用いられる樹脂類のエマルジョン等も使用可能である。
【００６４】
また、色素受容層３は、その主面に表面張力が３５ｄｙｎｅ／ｃｍ〜４０ｄｙｎｅ／ｃｍ、且つ粘度が２ｃｐｓ〜３ｃｐｓにされたインクを２５℃雰囲気下で着弾させてから１０ｍｓｅｃ後に測定して得られる接触角が５０度以下になるようにされている。なお、プリンタ装置１に用いられるインクは、一般的に、表面張力、粘度が上述した数値の範囲にされている。
【００６５】
上述した条件にされたインクを色素受容層３に２５℃雰囲気下で着弾させてから１０ｍｓｅｃ後に測定した接触角が５０度より大きくなった場合、色素受容層３のインクに対する濡れ性が低く、着弾したインクを層内に取り込んで拡散することが困難になる。
【００６６】
したがって、色素受容層３においては、インクを着弾させてから１０ｍｓｅｃ後の接触角を５０度以下にさせることで、インクの濡れ性を高めることができ、着弾したインクが層中に容易に取り込んで拡散していくことを促進させることができる。なお、ここでの接触角とは、空気中にある固体の主面上に液体があり、固体、液体、気体３相の接触点から液体に引いた折線と固体の主面とのなす角のうち、液体側の角のことであり、液体（ここではインク。）の固体（ここでは色素受容層３。）に対する接触角のことである。接触角は、その角度が小さいほど固体に対する液体の濡れ性が高くなる。
【００６７】
以上のような構成の被記録媒体１は、以下のようにして作製することができる。
【００６８】
先ず、上述した粉末状のフィラー４と、バインダと、粉末状の水溶性化合物とを溶媒中に分散させ、色素受容層形成用塗液を調製する。このとき、必要に応じて半極性有機ホウ素化合物等も添加する。なお、色素受容層形成用塗液の配合割合は、染料の定着性、成膜性等を考慮すると、好ましくはフィラーが１０〜８０重量％、バインダが５０重量％以下、水溶性化合物が１０重量％以下及び溶剤が２０〜６０重量％となるようにする。色素受容層形成用塗液を調製する際の溶媒としては、分散性確保のために高い誘電率の溶媒を使用することが好ましい。具体的には、例えばイソプロパノール、エタノール等の低級アルコール等が挙げられ、これらの何れかを一種又は複数種を混合して使用することができる。そして、色素受容層形成用塗液を基材２上に公知のコーティング法等により塗工し、乾燥して所定の厚みの色素受容層３を基材２の主面２ａ上に形成する。このようにして図１に示す被記録媒体１を作製する。
【００６９】
このようにして作製される被記録媒体１では、上述したように、例えばインクジェット型のプリンタ装置をＰＮＭ制御し、インク液滴を色素受容層３に重畳させて着弾させたときに、１発目に着弾させたインク液滴が色素受容層３に拡散することを促進させ、１発目のインク液滴に重畳させて着弾したインク液滴の数に関係なくインクドットの大きさを、１発目のインク液滴によるものと略同じにすることができる。
【００７０】
したがって、この被記録媒体１では、インク液滴が色素受容層３に着弾した際に、重畳させたインク液滴の数に関係なく、インクドットを略一定な大きさに制御することが可能なことから、インクドットが小さすぎたときにドット間に隙間が生じて起こる印画のざらつき感や、白スジ等を抑えることができ、高品位な画質で印刷させることが可能となる。
【００７１】
ここで、本発明を適用した印刷方法に用いられる被記録媒体１にインク液滴を重畳させて着弾させたときのインクドット径の変化と、従来の被記録媒体にインク液滴を重畳させて着弾したときのインクドット径の変化とを図６（Ａ）及び図６（Ｂ）に示す。なお、図６においては、同図（Ａ）に本発明を適用した被記録媒体１を示し、同図（Ｂ）に従来の被記録媒体を示している。また、各被記録媒体には、それぞれ４発づつインク液滴を重畳させた。
【００７２】
図６に示すドット径の変化の具合を見てわかるように、本発明を適用した印刷方法に用いられる被記録媒体１では、初回のインク液滴が着弾したときに形成されるインクドットの大きさと、２発目、３発目、４発目のインク液滴が着弾したときに形成されるインクドットの大きさとが略同じ大きさになっていることがわかる。
【００７３】
一方、従来の被記録媒体では、１発目、２発目、３発目、４発目のインク液滴が着弾されるに従って、形成されるインクドットの大きさが徐々に大きくなっていることがわかる。
【００７４】
このことからも、被記録媒体１では、インク液滴を重畳させた回数に関係なく、インクドットを略一定な大きさに制御することが可能であることがわかる。
【００７５】
また、以上では、色素受容層３が単層構造の被記録媒体１について説明したが、このような構造に限定されることはなく、図７に示す被記録媒体３１のように、基材２の主面上に、色素受容層３２が複数積層されている構造であっても上述した作用効果を得ることができる。被記録媒体３１においては、色素受容層３２以外の部位、具体的には基材２は、上述した被記録媒体１と同様な構成及び同様な機能であることから、その説明を省略すると共に、図７においては同じ符号を付すものとする。また、以下では、色素受容層３２が、インク液滴が着弾する上層３３と、この上層３３に隣接する下層３４とによって二層構造に構成された場合について説明する。
【００７６】
色素受容層３２おいては、上述した色素受容層３と同様、各層１３，１４ともフィラーとバインダとによって構成され、フィラーが基材２の主面２ａ上にバインダにより略均一に分散されるようにして充填且つ固着されている。そして、色素受容層３２においては、少なくとも上下二層１３，１４の何れか一方のフィラーの表面に、水中で示すフィラー４の表面電荷とは対極のイオン性基を有する水溶性化合物が吸着されている。
【００７７】
これにより、この被記録媒体３１でも、インク液滴を色素受容層３２に重畳させて着弾させたときに、重畳させたインク液滴の数に関係なくインクドットの大きさを略同じにすることができる。したがって、この被記録媒体３１でも、上述した被記録媒体１と同様に、印画のざらつき感や、白スジ等が抑制され、高品位な画質で印刷させることが可能となる。
【００７８】
このような色素受容層３２が積層構造にされた被記録媒体３１は、上述した被記録媒体１を作製する際の色素受容層３の形成方法を複数回繰り返すことで容易に作製させることが可能である。
【００７９】
ところで、この被記録媒体３１において、色素受容層３２の下層３４には、その主面３４ａの面積の２０％以上を占める割合で亀裂を形成させる。このように、色素受容層３２の下層３４に亀裂を形成させることで、色素受容層３２に着弾し、上層３３を通過して下層３４にまで達したインクが速やかに亀裂内に浸透され、上層３３表面のインクを層内に速やかに取り込むことが可能となる。
【００８０】
すなわち、色素受容層３２では、着弾したインクを速やかに乾かすことができ、ＰＮＭ制御によりインク液滴を重畳させて着弾させたときにインクドットが滲むことを抑制できる。
【００８１】
また、この被記録媒体３１においては、色素受容層３２の下層３４内のフィラー粒子同士が接触してできる隙間を、上層３３内のフィラー粒子同士が接触してできる隙間より狭くさせる。このように、上層３３より下層３４のフィラー粒子同士が接触してできる隙間を狭くすることで、下層３４のフィラー粒子同士の間に上層より大きな毛細管力を働かせることができ、色素受容層３２に着弾し、上層３３を通過して下層３４にまで達したインクを下層３４内に速やかに取り込み、上層３３表面のインクを層内に速やかに浸透させることができる。すなわち、この場合も、色素受容層３２に着弾したインクを速やかに乾かすことができ、インクドットが滲むことを抑制できる。
【００８２】
さらに、この被記録媒体３１では、上層３３の主面３３ａ、すなわち色素受容層３２の主面に２５℃雰囲気下でインクを着弾させてから１０ｍｓｅｃ後に測定して得られる接触角が５０度以下になるようにさせ、且つ下層３４においては、その主面３４ａに２５℃雰囲気下でインクを着弾させてから１０ｍｓｅｃ後に測定して得られる接触角が上層３３の接触角より５度以上大きい値になるようにさせる。
【００８３】
このように、この色素受容層３２では、上層３３にインクを着弾させたときの接触角を所定の数値以下にさせることで、着弾したインクが上層３３中に拡散することを促進できる。一方、下層３４では、その接触角を上層３３の接触角よりも大きい値にすることで上層３３に比べて濡れ性が悪くなり、色素受容層３２に着弾し、上層３３を通過して到達したインクの拡散を抑えることから、色素受容層３２にインク液滴が重畳されたときのインクドット径を制御するといった作用効果をさらに高めることができる。
【００８４】
このように、被記録媒体３１においては、下層３４に亀裂を形成したり、下層３４に上層より大きな毛細管力が働くようにしたり、インクの各層１３，１４に対する接触角を制御したりすることで、上層３３表面のインクを色素受容層３２内に速やかに浸透させることができ、且つ色素受容層３２にインク液滴が重畳されたときのインクドット径を制御する作用効果をさらに高めることができる。なお、被記録媒体３１においては、上述したさらなる作用効果が得られる手法は、１つでもその作用効果は大きいが、複数併用することで、その作用効果は甚大である。
【００８５】
さらにまた、被記録媒体３１では、色素受容層３２において、その主面における光入射角６０度での光沢度を４０以上にさせ、且つインクを１秒間接触させたときに下層３４はインクを２０ｍｌ／ｍ２以上吸液するようにさせる。このように、被記録媒体３１では、色素受容層３２の上層３３における主面３３ａの光沢度を所定の数値以上にすることで、写真画質を得ることができる。
【００８６】
そして、色素受容層３２の主面に光沢性を持たせるには、例えば上層３３のフィラーを高密度化させる等して実現可能である。この場合、上層３３のインクの浸透性が悪くなるが、下層３４の１秒当たりの吸液量を所定の数値以上にさせることで、上層３３を通過して下層３４にまで達したインクを下層３４内に速やかに取り込むことができ、上層３３表面のインクを層内に速やかに浸透させることができる。なお、下層３４の１秒当たりの吸液量を所定の数値以上にさせるには、上述した下層３４に亀裂を形成したり、下層３４に毛細管力が働くようにしたり、インクの各層１３，１４に対する接触角を制御したりすること等で行える。
【００８７】
上述したように、被記録媒体３１においては、写真画質を得るためには、画像の鑑賞者に最も近い上層表面が画像の品位を左右させる光沢性と透明性とを兼ね備える必要がある。ここで、フィラーとしてハイドロタルサイトの焼成体の表面にボロン樹脂を吸着させた複合粒子を用い、色素受容層形成用塗液を調製するときの分散時間を変化させることによってフィラーの平均粒子径を変化させることで色素受容層の主面における光入射角６０度での光沢度を変化させたときのインク吸液量を測定した特性図を図８に示す。なお、インク吸液量は、Ｂｒｉｓｔｏｗ法を用いて色素受容層とインクとの接触時間１ｓｅｃにおけるインクの染み込み量を測定した。光沢度は、ＪＩＳ  −Ｚ８７４１−１９８３の規格に則って日本電色工業社製の光沢計（型式：ＶＧ２０００）を用いて測定した。また、色素受容層形成用塗液を調製するときの分散時間が長くなるほどフィラーの平均粒子径が小さくなり、色素受容層の主面における光沢度は大きくなる。
【００８８】
図８に示す測定結果より、入射角６０度における光沢度４０が大きくなるほどインク吸液量が小さくなっていることがわかる。具体的に、写真画質を実現させる光沢度４０以上では、インク吸液量が２０ｍｌ／ｍ２より小さくなっており、インクを色素受容層内に速やかに浸透させることが困難であることがわかる。
【００８９】
このことから、被記録媒体３１においては、色素受容層３２の主面における光入射角６０度での光沢度を４０以上にさせ、且つ速やかにインクを色素受容層３２内に吸液させるために、例えば下層３４に亀裂を形成したり、下層３４に毛細管力が働くようにさせたりすることで、上層３３の主面３４ａに光沢性を持たせつつ、下層３４のインク吸液量を２０ｍｌ／ｍ２以上、さらに好ましくはインク吸液量を３０ｍｌ／ｍ２以上にさせることができ、滲みや白スジのない高品位な写真画像を得ることができる。
【００９０】
ところで、上述した被記録媒体３１に対して印刷するときに用いる好適なインクとしては、少なくとも水と、色素受容層３，３２中のフィラー４にインターカレーション反応により受容保持される水溶性染料とを有するものである。
【００９１】
水溶性染料としては、従来公知の水溶性カチオン染料（水溶性塩基性染料）、水溶性アニオン染料（水溶性直接染料又は水溶性酸性染料）等を挙げることができ、これらのうち何れか一種又は複数種を混合して用いる。具体的に、水溶性カチオン染料としては、例えばアミン塩または第４級アンモニウム基を有するアゾ染料、トリフェニルメタン染料、アゾン染料、オキサジン染料、チアジン染料等が挙げられる。水溶性アニオン染料としては、例えば、発色団としてモノアゾ基、ジスアゾ基、アントラキノン骨格、トリフェニルメタン骨格等を有し、更に分子中に１〜３個のスルホン酸基又はカルボキシル基等の陰イオン性の水溶性基を有するもの等が挙げられる。そして、フィラー４の表面の電荷が正に帯電するときは水溶性アニオン染料を用い、フィラー４の表面の電荷が負に帯電するときは水溶性カチオン染料を用いることにより、フィラー４に水溶性染料を適切にインターカレーションすることができる。
【００９２】
また、被記録媒体３１においては、従来のインクジェット用被記録媒体と同様に使用することができる。すなわち、被記録媒体３１とインクとを使用して画像形成する場合、例えばバブル駆動型のインク吐出ヘッドやピエゾ素子駆動型のインク吐出ヘッド等を備えたインクジェット方式のプリンタ装置からインクを画像信号に応じて選択的に吐出し、被記録媒体３１の色素受容層３，３２に着弾させればよい。
【実施例】
【００９３】
以下、本発明を適用した印刷方法に用いられる参考例となる被記録媒体を実際に作製したサンプル１〜サンプル１６について説明する。
【００９４】
〈サンプル１〉
サンプル１では、フィラーを作製した。フィラーを作製する際は、先ず、ボロンインターナショナル社製のポリ（ジ（グリセリン）ボラート・マレアート）１０重量部を、エタノールと水とを等容量比で混合した混合溶媒１００重量部に溶解した溶液に、ハイドロタルサイトの焼成体４ｇを加えて８５℃に熱しながら２時間攪拌し、養生することで冷却した後に、沈殿物を濾過した。そして、濾別した固体を、所定量のエタノールと水とを等容量比で混合した混合溶媒に分散、洗浄することで未反応により残留したポリ（ジ（グリセリン）ボラート・マレアート）を除去し、再び、濾過して固体を濾別した後に、固体中の混合溶媒を減圧下で乾燥することで除去し、乾燥した固体を所定の方法により粉砕した。このようにして、粉末状のフィラーを作製した。
【００９５】
次に、以上のようにして得られたフィラー５重量部を、水５０重量部に分散し、さらにバインダとしてクラレ社製のポリビニルアルコール１０ｗｔ％水溶液（商品名：ＰＶＡ−２０５）を７重量部加えてボールミル混合を１０時間行い、平均粒子径が０．１μｍ程度にされたフィラーを含有する色素受容層形成用塗液を調製した。
【００９６】
次に、この色素受容層形成用塗液を、白色ポリエステルフィルムからなり、且つ厚みが１２５μｍにされた東レ社製の基材（商品名：ルミラーＥ−２０）の主面上にワイヤーバーにて乾燥後の色素受容層の厚みが２０μｍ程度になるように塗布し、１００℃雰囲気中で送風乾燥を２分間行って水を除去し、基材の主面上に色素受容層を形成した。このようにして色素受容層にフィラーとしてハイドロタルサイトの焼成体を含有する被記録媒体を作製した。
【００９７】
〈サンプル２〉
サンプル２では、上述したサンプル１と同様の方法で調製した色素受容層形成用塗液に、グレース社製の平均粒子径が０．０３μｍのコロイダルシリカが分散されたコロイダルシリカ分散液（商品名：ルドックスＴＭＡ）を、塗液中に分散されているフィラーとコロイダルシリカとが３対１程度の比率になるように加えた後に、ボールミル混合を２時間行い、粒子表面にコロイダルシリカが吸着し、且つ平均粒子径が１．２μｍ程度にされたフィラーを含有する色素受容層形成用塗液を調製した。そして、この色素受容層形成用塗料を用いたこと以外は、上述したサンプル１と同様にして基材の主面上に色素受容層を形成し、粒子表面にコロイダルシリカが吸着したフィラーを色素受容層に含有する被記録媒体を作製した。
【００９８】
〈サンプル３〉
サンプル３では、上述したサンプル２と同様の方法で調整したコロイダルシリカが吸着したフィラーを含有する色素受容層形成用塗液に、水溶性化合物として粉末状の無水マレイン酸を０．６重量部加えて、攪拌し、粒子表面にコロイダルシリカ及び無水マレイン酸（マレイン酸アニオン）が吸着したフィラーを含有する色素受容層形成用塗液を調製した。そして、この色素受容層形成用塗料を用いたこと以外は、上述したサンプル１と同様にして基材の主面上に色素受容層を形成し、粒子表面にコロイダルシリカ及び無水マレイン酸が吸着したフィラーを色素受容層に含有する被記録媒体を作製した。
【００９９】
次に、これらのサンプルについて、ヒューレットパッカード社製のインク吐出ヘッド（型名：９５０Ｃ）をＰＮＭ制御し、このインク吐出ヘッドよりインク液滴と１００μｓｅｃの間隔で吐出し、１滴当たりの液量が３ｐｌのインク液滴を８滴重畳させるように着弾させ、重畳させた液滴数毎のインクドット径を測定した。そして、サンプル１〜サンプル３について、インク液滴を重畳させた液滴数とインクドット径との関係をまとめた特性図を図９に示す。
【０１００】
図９に示す測定結果より、表面に水溶性化合物としてマレイン酸アニオンが吸着したフィラーを含有する色素受容層を備えるサンプル３では、水溶性化合物を吸着してないフィラーを含有する色素受容層を備えるサンプル１及びサンプル２に比べ、１発目のインク液滴が着弾したときに形成されるインクドット径が大きく、この１発目のインク液滴によるドット径と８発目のインク液滴によるドット径との差が小さくなっていることがわかる。すなわち、サンプル３では、インク液滴を色素受容層に重畳させて着弾させたときに、重畳させた液滴数に関係なくインクドット径を略一定にできることがわかる。
【０１０１】
サンプル１及びサンプル２では、１発目のインク液滴が着弾したときに形成されるインクドット径がサンプル３のドット径より小さく、このインク液滴の重畳数に従ってドット径が大きくなり、１発目のインク液滴によるドット径と８発目のインク液滴によるドット径との差が大きくなっていることがわかる。
【０１０２】
そして、サンプル３のように、重畳させた液滴数に関係なくインクドット径を略一定にできる被記録媒体では、インクドットが小さすぎたときにドット間に隙間が生じて起こる印画のざらつき感や、白スジ等を抑えることができ、高品位な画質で印刷させることが可能となる。
【０１０３】
次に、フィラーに分子量の異なる水溶性化合物を吸着させたフィラーを含有する色素受容層を備える被記録媒体を実際に作製したサンプルについて説明する。
【０１０４】
〈サンプル４〉
サンプル４では、フィラーとして住友化学工業社製のアルミナ（商品名：ＡＫＰ−Ｇ０１５）１０重量部を、水１００重量部に分散し、さらにバインダとしてクラレ社製のポリビニルアルコール１０ｗｔ％水溶液（商品名：ＰＶＡ−２０５）７重量部とを加え、さらにアニオン性の水溶性化合物として平均分子量が７０００程度の日本純薬工業社製のポリアクリル酸ソーダ（商品名：ジュリマーＡＣ１０３）を固形分が１重量部添加されるように所定量加えてボールミル混合を２０時間行い、平均粒子径が０．１μｍ程度にされたフィラーを含有する色素受容層形成用塗液を調製した。そして、この色素受容層形成用塗料を用いたこと以外は、上述したサンプル１と同様にして基材の主面上に色素受容層を形成し、粒子表面に平均分子量が７０００程度の水溶性化合物が吸着したフィラーを色素受容層に含有する被記録媒体を作製した。
【０１０５】
〈サンプル５〉
サンプル５では、サンプル４で用いた平均分子量が７０００程度の水溶性化合物の代わりに平均分子量が約１００万の日本純薬社製のアクリル酸ソーダ（商品名：ジュリマーＡＣ１０ＳＨＮ）を用いたこと以外は、サンプル４と同様にして色素受容層形成用塗液を調製した。そして、この色素受容層形成用塗料を用いたこと以外は、上述したサンプル１と同様にして基材の主面上に色素受容層を形成し、粒子表面に平均分子量が約１００万の水溶性化合物が吸着したフィラーを色素受容層に含有する被記録媒体を作製した。
【０１０６】
〈サンプル６〉
サンプル６では、サンプル４で用いた平均分子量が７０００程度の水溶性化合物の代わりに平均分子量が約１００万の日本純薬社製のフタル酸ソーダを用いたこと以外は、サンプル４と同様にして色素受容層形成用塗液を調製した。そして、この色素受容層形成用塗料を用いたこと以外は、上述したサンプル１と同様にして基材の主面上に色素受容層を形成し、粒子表面に平均分子量が約１００万の水溶性化合物が吸着したフィラーを色素受容層に含有する被記録媒体を作製した。
【０１０７】
次に、サンプル４〜サンプル６について、上述したサンプル３と同じようにＰＮＭ制御によりインク液滴を重畳させたところ、サンプル４では、上述したサンプル３と略同じ挙動を示し、インクドットの大きさを制御することができた。
【０１０８】
これに対し、サンプル５及びサンプル６では、１発目のインク液滴の着弾により形成されたドット径が１５０μｍ程度になり、過大なドットを形成した。この場合、画像を印刷すると解像度不足になり、不鮮明な画像が印刷される虞がある。また、サンプル５及びサンプル６では、インク液滴を重畳させて着弾させると、２発目以降のインクの浸透性が悪く、いわゆる乾燥不良に陥った。これは、フィラー表面に例えばアクリル酸ソーダやフタル酸ソーダ等の疎水的な構造を有する有機物が吸着すると、吸着する有機物の量にもよるがフィラーの表面が水に濡れ難い状態になり、インクの浸透が阻害されやすくなるからであると考えられる。したがって、サンプル５及びサンプル６では、インク液滴が重畳されると、インクを色素受容層内へ浸透させることが期待できなくなり、着弾したインクが着弾点より溢れて乾燥不良に陥ってしまう。
【０１０９】
以上のことから、被記録媒体を作製する際に、フィラーの表面に平均分子量が７０００程度の水溶性化合物を吸着させることは、インク液滴を重畳させて着弾させたときに形成されるインクドットの大きさを制御させることが可能な優れた被記録媒体を得る上で大変重要であることがわかる。
【０１１０】
次に、表面に固体粒子を吸着させて複合粒子化させたフィラーを含有する色素受容層を備える被記録媒体を実際に作製したサンプルについて説明する。
【０１１１】
〈サンプル７〉
サンプル７では、フィラーとして平均粒子径が０．３μｍのグレース社製のカチオン性シリカ２０ｗｔ％分散液（商品名：７０３Ｃ）５０重量部に、アニオン性の水溶性化合物として平均分子量が３０００程度の日本純薬工業社製のポリアクリル酸ソーダ（商品名：ジュリマーＡＣ１０７）を固形分が０．５重量部添加されるように加えて攪拌し、さらに平均粒子径が０．０６μｍに微粒子化したクニミネ鉱業社製の合成サポナイト（層状ケイ酸塩）の２．５ｗｔ％溶液を４０重量部加え、さらにこの分散液にポリ（ジ（グリセリン）ボラート・マレアート）０．１重量部と、バインダとしてクラレ社製のポリビニルアルコール１０ｗｔ％水溶液（商品名：ＰＶＡ−２０５）３０重量部とを加えることで、表面に合成サポナイトが吸着され、且つ平均粒子径が１．２μｍ程度にされたフィラーを含有する色素受容層形成用塗液を調製した。
【０１１２】
そして、この色素受容層形成用塗料を用い、色素受容層の厚みを３０μｍ程度にしたこと以外は、上述したサンプル１と同様にして基材の主面上に色素受容層を形成し、複合粒子化されたフィラーを色素受容層に含有する被記録媒体を作製した。
【０１１３】
〈サンプル８〉
サンプル８では、合成サポナイトを加えなかったこと以外は、サンプル７と同様にして平均粒子径が０．３μｍ程度にされたフィラーを含有する色素受容層形成用塗液を調製した。そして、この色素受容層形成用塗料を用いたこと以外は、上述したサンプル７と同様にして基材の主面上に色素受容層を形成し、複合粒子化されてないフィラーを色素受容層に含有する被記録媒体を作製した。
【０１１４】
次に、上述したサンプル７及びサンプル８について、上述したサンプル３と同じようにＰＮＭ制御によりインク液滴を重畳させたところ、サンプル７及びサンプル８では、上述したサンプル３と略同じ挙動を示し、インクドットの大きさを制御することができた。
【０１１５】
さらに、サンプル７及びサンプル８について、Ｂｒｉｓｔｏｗ法を用いてインクとの接触時間１ｓｅｃにおける染み込み量を測定した。その結果、サンプル７の１ｓｅｃ当たりの吸液量は３０ｍｌ／ｍ２、サンプル８の１ｓｅｃ当たりの吸液量は１８ｍｌ／ｍ２であった。
【０１１６】
このことから、フィラーを所定の固体粒子で複合粒子化させることは、色素受容層の吸液量を大幅に向上させることが可能であることがわかる。
【０１１７】
次に、樹脂類のエマルジョンを用いてフィラー表面に固体粒子を吸着させて複合粒子化させ、この複合粒子化したフィラーを含有する色素受容層を備える被記録媒体を実際に作製したサンプルについて説明する。
【０１１８】
〈サンプル９〉
サンプル９では、ポリ（ジ（グリセリン）ボラート・マレアート）１重量部を、水１００重量部に溶解し、フィラーとしてのアエルジル社製の気相法シリカ（商品名：Ａ−３００）１０重量部を添加して２時間攪拌し、フィラーの平均粒子径が０．２μｍにされた分散液を得た。この分散液に、水溶性化合物として第１工業製薬社製のカチオン性アクリル樹脂（商品名：シャロールＣ）を固形分が０．２５重量部添加されるように加え、さらに平均粒径が０．０３μｍの大成化工社製のカチオン性エマルジョン（商品名：アクリットＵＷ−３１９Ｘ）を７重量部加えて３時間攪拌し、平均粒子径が０．８μｍ程度にされたフィラーを含有する色素受容層形成用塗液を調製した。そして、この色素受容層形成用塗料を用いたこと以外は、上述したサンプル１と同様にして基材の主面上に色素受容層を形成し、樹脂類のエマルジョンによって複合粒子化されたフィラーを色素受容層に含有する被記録媒体を作製した。
【０１１９】
以上のようにして得られたサンプル９について、上述したサンプル３と同じようにＰＮＭ制御によりインク液滴を重畳させたところ、サンプル９では、１発目のインク液滴により形成されるインクドット径が６０μｍ程度と小さいものの上述したサンプル３と略同じ挙動を示し、インクドットの大きさを制御することができた。
【０１２０】
このことから、フィラーを樹脂類のエマルジョンによって複合粒子化させも、上述したサンプル７及びサンプル８と同様、インクドットの大きさを制御することが可能であることがわかる。
【０１２１】
次に、積層構造にされた色素受容層を備える被記録媒体を実際に作製したサンプルについて説明する。
【０１２２】
〈サンプル１０〉
サンプル１０では、フィラーとして平均粒子径が０．２５μｍのハイドロタルサイトの焼成体を含む２０ｗｔ％分散液４０重量部に、ポリ（ジ（グリセリン）ボラート・マレアート）２重量部と、バインダとしてのクラレ社製のポリビニルアルコール１０ｗｔ％水溶液（商品名：ＰＶＡ−２０５）８重量部とを添加し、さらに平均粒子径が０．０３μｍにされたコロイダルシリカを溶媒に分散させたグレース社製のコロイダルシリカ３４ｗｔ％分散液（商品名：ルドックスＴＭＡ）１１重量部と、水溶性化合物として日本純薬工業社製の１０ｗｔ％ポリアクリル酸ソーダ水溶液（商品名：ジュリマーＡＣ１０３）４．３重量部とを加えて超音波分散を１時間行い、平均粒子径が０．４μｍのフィラーを含有する第１の色素受容層形成用塗液を調製した。
【０１２３】
次に、サンプル１と同様の方法で調整した色素受容層形成用塗液１００重量部に、グレース社製のコロイダルシリカ３４ｗｔ％分散液（商品名：ルドックスＴＭＡ）２０重量部と、水溶性化合物として日本純薬工業社製の１０ｗｔ％ポリアクリル酸ソーダ水溶液（商品名：ジュリマーＡＣ１０３）４．３重量部と、さらに純水５０重量部と、イソプロピルアルコール２０重量部とを加えて超音波分散を１時間行い、平均粒子径が０．７μｍのフィラーを含有する第２の色素受容層形成用塗液を調製した。
【０１２４】
次に、第１の色素受容層形成用塗液を、乾燥時の膜厚が２０μｍになるように厚みが１１０μｍの透明ポリエステルフィルムからなる基材の主面全面に亘ってワイヤーバーで塗布し、塗布後、１００℃雰囲気中で送風乾燥を２分間行って半透明状態の色素受容下層（以下、下層と記す。）を形成した。そして、この下層の主面全面に亘ってワイヤーバーを用いて第２の色素受容層形成用塗液を乾燥時の膜厚が５μｍとなるように塗布し、塗布後、１００℃雰囲気中で送風乾燥を２分間行って透明な色素受容上層（以下、上層と記す。）を形成した。このようにして、積層構造にされた色素受容層を備える被記録媒体を作製した。
【０１２５】
次に、このようにして得られたサンプル１０について、上述したサンプル３と同じようにＰＮＭ制御によりインク液滴を重畳させたところ、サンプル１０では、上述したサンプル３と略同じ挙動を示し、インクドットの大きさを制御することができた。
【０１２６】
このことから、積層構造にされた色素受容層を備える被記録媒体を作製する際に、上層及び下層に含有されるフィラー表面に水溶性化合物を吸着させることは、上述したサンプル３と同様にインクドットの大きさを制御する上で大変重要であることがわかる。また、色素受容層を積層構造にしても、上層及び下層に含有されるフィラー表面に水溶性化合物を吸着させることでインクドットの大きさを問題なく制御することが可能であることがわかる。
【０１２７】
次に、積層構造にされた色素受容層における下層側に亀裂を形成させた被記録媒体を実際に作製したサンプルについて説明する。
【０１２８】
〈サンプル１１〉
サンプル１１では、上述したサンプル１０で調製した第１の色素受容層形成用塗料に含有されるバインダ量を３分の２の量にしたこと以外は、上述したサンプル１０と同様にして第１の色素受容層形成用塗料を調製した。次に、この塗料を用いて上述したサンプル１０と同様にして基材の主面に下層を形成した。このとき、下層には、その主面の２０％以上を占める亀裂が主面全体に亘って略均一に形成された。また、亀裂の幅は５０μｍ〜１００μｍ程度であった。
【０１２９】
次に、この下層の主面全面に亘って上述したサンプル１０と同様にして調製した第２の色素受容層形成用塗液を乾燥時の膜厚が１２μｍとなるように塗布し、塗布後、１００℃雰囲気中で送風乾燥を２分間行って透明な上層を形成した。このようにして、下層に亀裂が設けられた色素受容層を備える被記録媒体を作製した。
【０１３０】
次に、このようにして得られたサンプル１１について、上述したサンプル３と同じようにＰＮＭ制御によりインク液滴を重畳させたところ、サンプル１１では、上述したサンプル３と略同じ挙動を示し、インクドットの大きさを制御することができた。
【０１３１】
また、色素受容層において、透明な上層から透けて見える下層では、色素受容層に着弾し、上層を通過して到達したインクが亀裂に沿って速やかに亀裂内に浸透されていることが目視により確認された。このことから、下層に亀裂が設けられた色素受容層を備える被記録媒体では、下層に達したインクを亀裂に沿って速やかに層内に取り込むことが可能なことから、上層表面、すなわち色素受容層表面のインクが層内に速やかに吸収される。したがって、サンプル１１では、色素受容層に着弾したインクを速やかに乾かすことができ、インクドットが滲むことを抑えることが可能となる。
【０１３２】
なお、サンプル１１では、下層に設けられた亀裂の作用効果を確認するために上層を透明な状態にしたが、実用段階では上層を白濁させる等して下層を見えなくすることで亀裂に沿ってインクが拡散される状態は遮蔽されることから、滲みのない優れた画質で印刷することが可能になる。
【０１３３】
次に、下層に含有されたフィラーにだけ水溶性化合物を吸着させた積層構造の色素受容層を備える被記録媒体を実際に作製したサンプルについて説明する。
【０１３４】
〈サンプル１２〉
サンプル１２では、上述したサンプル３と同様にして被記録媒体を作製し、この被記録媒体の色素受容層側の主面全面に亘って上述したサンプル２と同様にして調製した色素受容層形成用塗液を乾燥時の膜厚が５μｍとなるように塗布し、塗布後、１００℃雰囲気中で送風乾燥を２分間行って上層を形成した。このようにして、下層に、上述したサンプル３の水溶性化合物が吸着したフィラーを含有する積層構造の色素受容層を備える被記録媒体を作製した。
【０１３５】
〈サンプル１３〉
サンプル１３では、上述したサンプル２と同様にして被記録媒体を作製し、この被記録媒体の色素受容層側の主面全面に亘って上述したサンプル３と同様にして調製した色素受容層形成用塗液を乾燥時の膜厚が５μｍとなるように塗布し、塗布後、１００℃雰囲気中で送風乾燥を２分間行って上層を形成した。このようにして、上層に、上述したサンプル３の水溶性化合物が吸着したフィラーを含有する積層構造の色素受容層を備える被記録媒体を作製した。
【０１３６】
次に、このようにして得られたサンプル１２及びサンプル１３について、上述したサンプル３と同じようにＰＮＭ制御によりインク液滴を重畳させたところ、サンプル１２及びサンプル１３では、上述したサンプル３のインクドットに比べてやや大きいもののサンプル３と略同じ挙動を示し、インクドットの大きさを制御することができた。
【０１３７】
このことから、積層構造の色素受容層を備える被記録媒体を作製する際に、上層及び下層の少なくとも何れか一方に水溶性化合物を吸着させたフィラーを含有させることでインクドットの大きさを問題なく制御することが可能であることがわかる。
【０１３８】
次に、積層構造の色素受容層を備え、且つ光透過性を有するＯＨＰ用途の被記録媒体を実際に作製したサンプルについて説明する。
【０１３９】
〈サンプル１４〉
サンプル１４では、明成化学工業社製の色素受容層形成用塗液（商品名：ＴＪ−１０）を、乾燥時の膜厚が１０μｍになるように厚みが１１０μｍの透明ポリエステルフィルムからなる基材の主面全面に亘ってワイヤーバーで塗布し、塗布後、１００℃雰囲気中で送風乾燥を２分間行って透明な下層を形成した。そして、この下層の主面全面に亘ってワイヤーバーを用いて上述したサンプル４と同様にして調製した色素受容層形成用塗液を乾燥時の膜厚が１０μｍとなるように塗布し、塗布後、亀裂が生じないように室温で自然乾燥させて透明な上層を形成した。このようにして、積層構造にされた色素受容層を備え、且つ光透過性を有するＯＨＰ用途の被記録媒体を作製した。
【０１４０】
次に、このようにして得られたサンプル１４について、上述したサンプル４と同じようにＰＮＭ制御によりインク液滴を重畳させたところ、サンプル１４では、上述したサンプル４のインクドットに比べて小さいもののサンプル４と略同じ挙動を示し、インクドットの大きさを制御することができた。
【０１４１】
このことから、光透過性を有するＯＨＰ用途の被記録媒体を作製する際に、色素受容層に水溶性化合物を吸着させたフィラーを含有させることは、インクドットの大きさを制御させることが可能な優れた被記録媒体を得る上で大変重要であることがわかる。
【０１４２】
次に、上層と下層との空隙径を異ならせた積層構造の色素受容層を備える被記録媒体を実際に作製したサンプルについて説明する。
【０１４３】
〈サンプル１５〉
サンプル１５では、フィラーを分散させる分散溶媒としてイソプロピルアルコールと純水とを４対６に比率で混合した混合溶媒を用いたこと以外は、上述したサンプル１と同様にして色素受容層形成用塗液を調製した。
【０１４４】
そして、この色素受容層形成用塗液を、乾燥時の膜厚が２０μｍになるようにキャノン社製の印画紙（商品名：ＰＲ１０１、以下印画紙ＰＲ１０１と記す。）からなる基材の主面全面に亘ってワイヤーバーで塗布し、乾燥して色素受容層を形成し、被記録媒体を作製した。なお、塗液を調製する際に分散溶媒として用いたイソプロピルアルコールは、フィラーの凝集を誘発させる作用があり、色素受容層中に形成される空隙径（マクロ孔）、すなわちフィラー同士が接触して形成される隙間を大きくさせるように作用する。
【０１４５】
〈サンプル１６〉
サンプル１６では、上述したサンプル１と同様にして色素受容層形成用塗液を調製し、この塗液を用いたこと以外は、上述したサンプル１５と同様にして被記録媒体を作製した。
【０１４６】
ここで、サンプル１５の色素受容層、サンプル１６の色素受容層及び基材として使用した印画紙ＰＲ１０１について、水銀ポロシメトリの手法を用いて層中に形成される空隙径の大きさを測定した。なお、空隙径の測定には、ユアサアイオニクス社製の細孔分布測定装置を用いた。その結果、サンプル１５の色素受容層では、２０μｍ〜２００μｍであり、サンプル１６の色素受容層では、０．０１５μｍであり、印画紙ＰＲ１０１の受容層では、３μｍであった。この結果より、サンプル１５の色素受容層の空隙径は、基材となる印画紙ＰＲ１０１に比べて大きくなっていることがわかる。一方、サンプル１６の色素受容層の空隙径は、基材となる印画紙ＰＲ１０１の受容層に比べて小さくなっていることがわかる。
【０１４７】
そして、サンプル１５及びサンプル１６について、上述したサンプル１と同様にしてインク液滴を８液滴重畳させ、形成されたインクドットを指で触ってインクが転写するかどうかを確認した。その結果、サンプル１５では、インクドットの滲みや指にインクが転写することが無く、インクが速やかに色素受容層に吸収されて速乾性を有していることが確認された。一方、サンプル１６では、インクドットの滲みや指へインクの転写があり、サンプル１５に比べてインクの吸液性が劣ることがわかった。
【０１４８】
これは、サンプル１５の色素受容層の空隙径が基材となる印画紙ＰＲ１０１の空隙径よりも大きくなっており、印画紙ＰＲ１０１で毛細管力が生じることから、色素受容層に着弾し、色素受容層を通過して印画紙ＰＲ１０１にまで達したインクが印画紙ＰＲ１０１内に速やかに取り込まれ、色素受容層表面のインクを層内に速やかに浸透させるからである。一方、サンプル１６では、色素受容層の空隙径が基材となる印画紙ＰＲ１０１の空隙径よりも小さく、印画紙ＰＲ１０１に毛細管力が生じることがないことから、色素受容層表面のインクを層内に速やかに浸透させることが困難となり、滲みやインクの転写が生じてしまう。
なお、本発明では、上述したように、色素受容層３２の下層３４内のフィラー粒子同士が接触してできる隙間を、上層３３内のフィラー粒子同士が接触してできる隙間より狭くするには、空隙径が大きいサンプル１５を上層３３とし、空隙径が狭いサンプル１６を下層３４とすることにより、上層３３より下層３４のフィラー粒子同士が接触してできる隙間を狭くすることができ、下層３４のフィラー粒子同士の間に上層３３より大きな毛細管力が働き、色素受容層３２に着弾し、上層３３を通過して下層３４にまで達したインクを下層３４内に速やかに取り込み、上層３３表面のインクを層内に速やかに浸透させることができる。
【０１４９】
なお、サンプル１５及びサンプル１６においては、色素受容層におけるインクの吸液性の差を明確にするために色素受容層に含有されるフィラーの表面に水溶性化合物を吸着させていないサンプルとしたが、上述したサンプル３等と同様の水溶性化合物が吸着したフィラーを用いることで、色素受容層の吸液性を向上させる効果の他に、インクドットの大きさを制御する作用効果も得られ、ざらつき感や滲み等のない優れた画質の画像を印刷できる。
【図面の簡単な説明】
【０１５０】
【図１】本発明が適用された被記録媒体に印刷を行うインクジェット方式のラインヘッド型プリンタ装置を示す分解斜視図である。
【図２】同プリンタ装置に備わるインク吐出ヘッドを模式的に示す断面図である。
【図３】同インク吐出ヘッドに備わるヘッドチップを模式的に示す断面図である。
【図４】同比記録媒体を模式的に示す断面図である。
【図５】同被記録媒体に含有されるフィラーに染料がインターカレーションされる状態を示しており、同図（Ａ）はフィラーを模式的に示す斜視図であり、同図（Ｂ）はフィラーに染料が受容される状態を模式的に示す斜視図であり、同図（Ｃ）はフィラーに染料が取り込まれ顔料になった状態を模式的に示す斜視図である。
【図６】被記録媒体にインク液滴を重畳させたときのインクドット径の変化を模式的に示しており、同図（Ａ）は本発明が適用された被記録媒体を示す平面図であり、同図（Ｂ）は従来の被記録媒体を示す平面図である。
【図７】同被記録媒体の他の例を示す断面図である。
【図８】入射角６０度における光沢度と色素受容層におけるインクの吸液量との関係を示す特性図である。
【図９】色素受容層にインク液滴を重畳させた数とインクドット径との関係を示す特性図である。
【符号の説明】
【０１５１】
１，３１  被記録媒体、２  基材、３，３２  色素受容層、４  フィラー、１１  ラインヘッド型プリンタ装置、１８  インク吐出ヘッド、２１  ヘッドチップ、３３  上層、３４  下層
【図１】
0004442280.tif 000005
【図２】
0004442280.tif 000006
【図３】
0004442280.tif 000007
【図４】
0004442280.tif 000008
【図５】
0004442280.tif 000009
【図６】
0004442280.tif 000010
【図７】
0004442280.tif 000011
【図８】
0004442280.tif 000012
【図９】
0004442280.tif 000013